(57)【特許請求の範囲】
【請求項１】
SnO2を主成分とするIn2O3-ZnO-SnO2系複合酸化物に、Ta、Yの何れか１種又は２種の元素の酸化物を添加した材料から成り、Ta、Yの何れか１種又は２種の元素をAとしたとき、それぞれの元素比がIn/(In+Zn+Sn+A)=0.005〜0.41、Zn/(In+Zn+Sn+A)=0.03〜0.45、Sn/(In+Zn+Sn+A)=0.13〜0.82、A/(In+Zn+Sn+A)=0.08〜0.66、で構成される酸化物であることを特徴とする光情報記録媒体薄膜形成用スパッタリングターゲット。
【請求項２】
Ta、Yの何れか１種又は２種の元素をAとしたとき、(Sn+A)/(In+Zn+Sn+A)=0.45〜0.92、で構成される酸化物であることを特徴とする請求項１記載のスパッタリングターゲット。
【請求項３】
相対密度が90%以上であることを特徴とする請求項１又は２記載のスパッタリングターゲット。
【請求項４】
請求項１〜３のいずれか一項に記載のスパッタリングターゲットを使用して、少なくとも薄膜として光情報記録媒体構造の一部を形成することを特徴とする光情報記録媒体。
【請求項５】
請求項１〜３のいずれか一項に記載のスパッタリングターゲットを使用して、少なくとも薄膜として光情報記録媒体の構造の一部を形成し、且つ記録層又は反射層と隣接して配置されていることを特徴とする光情報記録媒体。
【請求項６】
請求項１〜３のいずれか一項に記載のスパッタリングターゲットを使用して、少なくとも薄膜として光情報記録媒体構造の一部を形成することを特徴とする光情報記録媒体の製造方法。
【請求項７】
請求項１〜３のいずれか一項に記載のスパッタリングターゲットを使用して、少なくとも薄膜として光情報記録媒体の構造の一部を形成し、且つ記録層又は反射層と隣接して配置されていることを特徴とする光情報記録媒体の製造方法。
【発明の詳細な説明】
【技術分野】
【０００１】
本発明は、スパッタ膜の非晶質性が安定であり、成膜速度が速く、記録層との密着性、機械特性に優れ、かつ透過率が高く、非硫化物系で構成されているため、隣接する反射層、記録層の劣化が生じ難い光情報記録媒体用薄膜（特に保護膜としての使用）及びその製造方法並びにこれらに適用できるパッタリングターゲットに関する。
【背景技術】
【０００２】
従来、主として相変化型の光情報記録媒体の保護層に一般的に使用されるZnS−SiO2は、光学特性、熱特性、記録層との密着性等において、優れた特性を有し、広く使用されている。
しかし、今日Blue-Rayに代表される書き換え型DVDは、さらに書き換え回数の増加、大容量化、高速記録化が強く求められている。【０００３】
光情報記録媒体の書き換え回数等が劣化する原因の一つとして、保護層ZnS−SiO2に挟まれるように配置された記録層材への、ZnS−SiO2からの硫黄成分の拡散が挙げられる。
また、大容量化、高速記録化のため高反射率で高熱伝導特性を有する純AgまたはAg合金が反射層材に使用されるようになったが、このような反射層も保護層材であるZnS−SiO2と接するように配置されている。
したがって、この場合も同様に、ZnS−SiO2からの硫黄成分の拡散により、純AgまたはAg合金反射層材も腐食劣化して、光情報記録媒体の反射率等の特性劣化を引き起こす要因となっていた。【０００４】
これら硫黄成分の拡散防止対策として、反射層と保護層、記録層と保護層の間に、窒化物や炭化物を主成分とした中間層を設けた構成にすることも行なわれている。しかし、これは積層数の増加となり、スループット低下、コスト増加になるという問題を発生している。【０００５】
上記のような問題を解決するため、保護層材に硫化物を含まない酸化物のみの材料へと置き換え、ZnS−SiO2と同等以上の光学特性、非晶質安定性を有する材料系を見出すことが急務となっていた。
また、ZnS−SiO2等のセラミックスターゲットは、バルク抵抗値が高いため、直流スパッタリング装置により成膜することができず、通常高周波スパッタリング（ＲＦ）装置が使用されている。【０００６】
ところが、この高周波スパッタリング（ＲＦ）装置は、装置自体が高価であるばかりでなく、スパッタリング効率が悪く、電力消費量が大きく、制御が複雑であり、成膜速度も遅いという多くの欠点がある。
また、成膜速度を上げるため、高電力を加えた場合、基板温度が上昇し、ポリカーボネート製基板の変形を生ずるという問題がある。
以上のようなことから、ZnSの使用すなわち硫黄成分を含有しない透明導電材料が提案されている（特許文献１、特許文献２参照）。
しかし、特許文献１は、光学特性及び非晶質性が劣る領域を含む問題があり、また特許文献２は、十分な成膜速度が得られず、非晶質性に劣る領域を含むという問題があった。
【特許文献１】特開２０００−２５６０５９号公報
【特許文献２】特開２０００−２５６０６１号公報
【発明の開示】
【発明が解決しようとする課題】
【０００７】
本発明は、膜の非晶質性が安定であり、成膜速度が速く、記録層との密着性、機械特性に優れ、且つ透過率が高く、非硫化物系で構成することにより、隣接する反射層、記録層の劣化が生じ難い光情報記録媒体用薄膜（特に保護膜としての使用）及びその製造方法並びにこれらに適用できるパッタリングターゲットに関するものであり、これによって、光情報記録媒体の特性の向上及び生産性を大幅に改善することを目的とする。
上記の課題を解決するために、本発明者らは鋭意研究を行った結果、従来の保護層材ZnS−SiO2を、下記に提示する硫化物を含まない酸化物のみの材料へと置き換え、かつZnS−SiO2と同等の光学特性及び非晶質安定性を確保し、さらに高速成膜が可能であり、光情報記録媒体の特性改善、生産性向上が可能であるとの知見を得た。【０００８】
本発明はこの知見に基づき、１）SnO2を主成分とするIn2O3-ZnO-SnO2系複合酸化物に、Ta、Yの何れか１種又は２種の元素の酸化物を添加した材料から成ることを特徴とするスパッタリングターゲット、２）Ta、Yの何れか１種又は２種の元素をAとしたとき、それぞれの元素比がIn/(In+Zn+Sn+A)=0.005〜0.41、Zn/(In+Zn+Sn+A)=0.03〜0.45、Sn/(In+Zn+Sn+A)=0.13〜0.82、A/(In+Zn+Sn+A)=0.08〜0.66、で構成される酸化物であることを特徴とする１記載のスパッタリングターゲット、３）Ta、Yの何れか１種又は２種の元素をAとしたとき、(Sn+A)/(In+Zn+Sn+A)=0.45〜0.92、で構成される酸化物であることを特徴とする１又は２記載のスパッタリングターゲットを提供する。【０００９】
また、本発明は、４）相対密度が90%以上であることを特徴とする１〜３のいずれかに記載のスパッタリングターゲット、５）上記１〜４のいずれかに記載のスパッタリングターゲットを使用して、少なくとも薄膜として光情報記録媒体構造の一部を形成することを特徴とする光情報記録媒体及びその製造方法、６）上記１〜５のいずれかに記載のスパッタリングターゲットを使用して、少なくとも薄膜として光情報記録媒体の構造の一部を形成し、且つ記録層又は反射層と隣接して配置されていることを特徴とする光情報記録媒体及びその製造方法を提供する。
【発明の効果】
【００１０】
上記によって、保護層材ZnS−SiO2を、硫化物を含まない酸化物のみの材料へと置き換えることによって、隣接する反射層、記録層等への硫黄による劣化を抑制すると共に、ZnS−SiO2と同等又はそれ以上の光学特性及び非晶質安定性を備え、高速成膜が可能であり、記録層との密着性、機械特性に優れ、且つ透過率が高いという優れた特性を持つ光情報記録媒体用薄膜（特に保護膜としての使用）及びその製造方法並びにこれらに適用できるパッタリングターゲットを提供できる。  
また、本材料系を使用することにより、光情報記録媒体の特性改善、生産性の大幅な向上が可能となるという優れた効果を有する。
【発明を実施するための最良の形態】
【００１１】
本発明のスパッタリングターゲットは、SnO2を主成分とするIn2O3-ZnO-SnO2系複合酸化物に、Ta、Yの何れか１種又は２種の元素の酸化物を添加した材料から成る。
この材料は、光学特性及び膜の非晶質性が安定しており、相変化型光記録媒体の保護層材に適しており、スパッタ成膜速度も速いことが判った。
本材料系にさらにTa2O5、Y2O3を適量添加することにより、より非晶質性が安定し、透過率を向上させることが出来るため、書換え速度の速い相変化記録媒体や青色レーザー系の相変化記録媒体用保護層材に適する。【００１２】
また、特に本発明のスパッタリングターゲットは、Ta、Yの何れか１種又は２種の元素をAとしたとき、それぞれの元素比がIn/(In+Zn+Sn+A)=0.005〜0.41、Zn/(In+Zn+Sn+A)=0.03〜0.45、Sn/(In+Zn+Sn+A)=0.13〜0.82、A/(In+Zn+Sn+A)=0.08〜0.66、で構成される酸化物であることが望ましい。これは、非晶質安定性を維持し且つ光学特性の良好な範囲を有するからである。上記数値範囲を逸脱する場合には、上記特性が悪くなる傾向がある。【００１３】
さらに、本発明のスパッタリングターゲットは、Ta、Yの何れか１種又は２種の元素をAとしたとき、(Sn+A)/(In+Zn+Sn+A)=0.45〜0.92、で構成される酸化物である材料から構成することもできる。これによって、光学特性及び成膜速度をさらに改善することができる。
また、本発明のスパッタリングターゲットは、相対密度が90%以上とすることが可能である。密度の向上は、スパッタ膜の均一性を高め、またスパッタリング時のパーティクルの発生を抑制できる効果を有する。【００１４】
上記に述べるスパッタリングターゲットを使用して、少なくとも薄膜として光情報記録媒体構造の一部を形成する光情報記録媒体を提供することができる。さらに、上記スパッタリングターゲットを使用して、少なくとも薄膜として光情報記録媒体の構造の一部を形成し、且つ記録層又は反射層と隣接して配置されている光情報記録媒体を作製することができる。
本発明は、このようにIn2O3とZnOとSnO2の酸化物で構成されるSnO2を主成分とする材料とすることにより、導電性を保有させることができ、これによって、直流スパッタ（ＤＣスパッタ）によって薄膜を形成することも、選択される材料によって可能となる。【００１５】
ＤＣスパッタリングはＲＦスパッタリングに比べ、成膜速度が速く、スパッタリング効率が良いという点で優れている。また、ＤＣスパッタリング装置は価格が安く、制御が容易であり、電力の消費量も少なくて済むという利点がある。
また、光学特性を調整することにより、保護膜自体の膜厚を薄くすることも可能となるため、生産性向上、基板加熱防止効果をさらに発揮できる。【００１６】
さらに、本発明のスパッタリングターゲットを使用して形成された薄膜は、光情報記録媒体の構造の一部を形成し、記録層又は反射層と隣接して配置されるが、上記の通り、ＺｎＳを使用していないので、Ｓによる汚染がなく、保護層に挟まれるように配置された記録層材への硫黄成分の拡散がなくなり、これによる記録層の劣化がなくなるという著しい効果がある。【００１７】
また、大容量化、高速記録化のため、高反射率で高熱伝導特性を有する純ＡｇまたはＡｇ合金が反射層材に使用されるようになったが、この隣接する反射層への硫黄成分の拡散も無くなり、同様に反射層材が腐食劣化して、光情報記録媒体の反射率等の特性劣化を引き起こす原因が一掃されるという優れた効果を有する。【００１８】
本発明のスパッタリングターゲットは、平均粒径が５μｍ以下である各構成元素の酸化物粉末を、常圧焼結又は高温加圧焼結することによって製造することができる。これによって、相対密度が９０％以上を有するスパッタリングターゲットが得られる。この場合、焼結前に酸化スズを主成分とした酸化物粉末を、８００〜１３００°Ｃで仮焼することが望ましい。この仮焼後、３μｍ以下に粉砕して焼結用の原料とする。【００１９】
さらに、本発明のスパッタリングターゲットを使用することにより、生産性が向上し、品質の優れた材料を得ることができ、光ディスク保護膜をもつ光記録媒体を低コストで安定して製造できるという著しい効果がある。
本発明のスパッタリングターゲットの密度向上は、空孔を減少させ結晶粒を微細化し、ターゲットのスパッタ面を均一かつ平滑にすることができるので、スパッタリング時のパーティクルやノジュールを低減させ、さらにターゲットライフも長くすることができるという著しい効果を有し、品質のばらつきが少なく量産性を向上させることができる。
【実施例】
【００２０】
以下、実施例および比較例に基づいて説明する。なお、本実施例はあくまで一例であり、この例によって何ら制限されるものではない。すなわち、本発明は特許請求の範囲によってのみ制限されるものであり、本発明に含まれる実施例以外の種々の変形を包含するものである。【００２１】
（実施例１−６）
４Ｎ相当で５μｍ以下のＩｎ２Ｏ３粉、ＳｎＯ２粉、Ｔａ２Ｏ５粉、Ｙ２Ｏ３粉、及び４Ｎ相当で平均粒径５μｍ以下のＺｎＯ粉を準備し、表１及び表２に示す組成となるように調合して、湿式混合し、乾燥後、１１００°Ｃで仮焼した。
さらに、この仮焼粉を平均粒径１μｍ相当まで湿式微粉砕した後、バインダーを添加してスプレードライヤーで造粒した。この造粒粉を冷間で加圧成形し、酸素雰囲気、１３００°Ｃで常圧焼結し、この焼結材を機械加工でターゲット形状に仕上げた。このターゲットの構成成分、組成比（In/(In+Zn+Sn+A)、Zn/(In+Zn+Sn+A)、Sn/(In+Zn+Sn+A)、 A/(In+Zn+Sn+A)）を表１及び表２に示す。【００２２】
【表１】
0004417913.tif 000002
【００２３】
【表２】
0004417913.tif 000003
【００２４】
上記の仕上げ加工した６インチφサイズのターゲットを使用して、スパッタリングを行った。スパッタ条件は、ＤＣスパッタ、ＲＦスパッタ、スパッタパワー１０００Ｗ、Ａｒガス圧０．５Ｐａとし、目標膜厚１５００Åで成膜した。
成膜サンプルの透過率（波長６３３ｎｍ）％、屈折率（波長６３３ｎｍ）、非晶質性（成膜サンプルのアニール処理（６００°Ｃ×３０ｍｉｎ、Ａｒ雰囲気）を施した、ＸＲＤ（Ｃｕ−Ｋα、４０ｋＶ、３０ｍＡ）による測定における２θ＝２０−６０°の範囲の未成膜ガラス基板に対する最大ピーク強度で表した）、さらにスパッタ方式及び成膜速度（Å／ｓｅｃ）の測定した結果等を、表１及び表２に示す。【００２５】
以上の結果、実施例１−６のスパッタリングターゲットは相対密度が９０〜９８％に達し、安定したＤＣ又はＲＦスパッタができた。そして、成膜速度が１．８〜４．５Å／ｓｅｃが達成され、極めて良好なスパッタ性を有した。
スパッタ膜の透過率は、９５〜９８％（６３３ｎｍ）に達し、屈折率は２．０〜２．２であり、また特定の結晶ピークは見られず、安定した非晶質性（１．０〜１．３）を有していた。
本実施例のターゲットは、ＺｎＳを使用していないので、硫黄の拡散・汚染による光情報記録媒体の特性劣化は生じない。また、後述する比較例に比べて、成膜サンプルの透過率、屈折率、非晶質の安定性、ターゲット密度、成膜速度がいずれも良好な値を示し、選択される成分組成によっては、ＤＣスパッタも可能であった。【００２６】
（比較例１−５）
表１及び表２に示すように、本願発明の条件とは異なる原料粉の成分及び組成比の材料、特に比較例５においてはＺｎＳ原料粉を準備し、これを実施例と同様の条件で、ターゲットを作製し、かつこのターゲットを用いてスパッタ膜を形成した。この結果を、同様に表１及び表２に示す。
本発明の組成比から逸脱する比較例の成分・組成、例えば比較例１については、Ｓｎ酸化物含有量が多く、またＴａ酸化物含有量が少ないために、成膜速度は速いが、透過率：８２％屈折率２．３及び非晶質性：２．０と悪い結果となった。【００２７】
比較例２はＺｎ酸化物量が少なく、またＴａ酸化物量が多いために、非晶質性が劣り、成膜速度が０．５Å／ｓｅｃと著しく悪い結果となった。
比較例３については、Ｉｎ酸化物量が多く、Ｙ酸化物量が少ないために、透過率が８９と悪く、非晶質性も３．１と悪い結果となった。
比較例４については、ＺｎＯが多く、逆にＳｎＯ２が少ないために、非晶質性が劣り、成膜速度が０．４Å／ｓｅｃと著しく悪い結果となった。
また、特に比較例５はＺｎＳが多く含有されており、硫黄による汚染の危険のある材料であった。
【産業上の利用可能性】
【００２８】
本発明のスパッタリングターゲットを使用して形成された薄膜は、光情報記録媒体の構造の一部を形成し、ＺｎＳを使用していないので、記録層材への硫黄成分の拡散がなくなり、これによる記録層の劣化がなくなるという著しい効果がある。また、隣接する高反射率で高熱伝導特性を有する純ＡｇまたはＡｇ合金を反射層に用いた場合には、該反射層への硫黄成分の拡散も無くなり、反射層が腐食劣化して特性劣化を引き起こす原因が一掃されるという優れた効果を有する。
さらに、非晶質性が安定化するとともにターゲットに導電性が付与され、相対密度を９０％以上の高密度化によって、材料によっては安定したＤＣスパッタを可能とする。そして、このＤＣスパッタリングの特徴である、スパッタの制御性を容易にし、成膜速度を上げ、スパッタリング効率を向上させることができるという著しい効果がある。さらにまた、成膜の際にスパッタ時に発生するパーティクル（発塵）やノジュールを低減し、品質のばらつきが少なく量産性を向上させることができ、光ディスク保護膜をもつ光記録媒体を低コストで安定して製造できるという著しい効果がある。